(57)【要約】【課題】画像品質の向上効果を維持しつつ、高温化での保存性（ブロッキング防止）を付与することができる印画物のラミネート用部材、それを用いたラミネート処理及びラミネート処理された印画物を提供することにある。【解決手段】前記透明フィルム層が、前記画像面上に接着した接着層と該接着層上に積層された表面保護層とを有し該接着層が、０℃〜４５℃の範囲にあるガラス転位点をする熱可塑性樹脂とシリコーンポリオキシアルキレン共重合物の混合物であることを特徴とする印画物である。【選択図】        図１
2004174967.tif 000002
【特許請求の範囲】
【請求項１】
耐熱性基材と、該耐熱性基材上に剥離可能に設けられ、印画物の画像面上のラミネート層を形成するための透明フィルム層とを有するラミネート用部材において、
前記透明フィルム層が、前記耐熱性基材上に設けられた前記画像面の表面保護層となる第１の層と、該第１の層上に設けられ、前記画像面への接着層となる第２の層と、を有し、
かつ、該第２の層が、０℃〜４５℃の範囲にあるガラス転移点を有する熱可塑性樹脂と、シリコーン−ポリオキシアルキレン共重合物
の少なくとも２つの混合物からなることを特徴とするラミネート用部材。
【請求項２】
前記第１の層のガラス転移点が６０℃以上である請求項１に記載のラミネート用部材。
【請求項３】
前記熱可塑性樹脂１００質量部に対し、前記シリコーン−ポリオキシアルキレン共重合物１〜１０質量部である請求項１または２に記載のラミネート用部材。
【請求項４】
前記シリコーン−ポリオキシアルキレン共重合物のアルキレンがエチレンとプロピレンのいずれか一つ、または両方からなる請求項３に記載のラミネート用部材。
【請求項５】
前記第１の層が紫外線吸収剤が架橋した樹脂を主成分とする請求項１〜４のいずれかに記載のラミネート用部材。
【請求項６】
前記紫外線吸収剤が、ベンゾトリアゾール系化合物である請求項５のラミネート用部材。
【請求項７】
前記印画物の画像面が、多孔質無機粒子を含む部分に形成されている請求項１〜６のいずれかに記載のラミネート用部材。
【請求項８】
前記多孔質無機粒子として少なくとも非晶質シリカを含む請求項７に記載のラミネート用部材。
【請求項９】
前記印画物が、インクジェット記録方式によって被記録媒体にインクを付与して形成された画像を有するものである請求項１〜８のいずれかに記載のラミネート用部材。
【請求項１０】
印画物の画像面に透明フィルム層をラミネートする印画物のラミネート処理方法において、
印画物に、請求項１〜９のいずれかに記載のラミネート用部材を、該印画物の画像面と該ラミネート用部材の有する耐熱性基材に支持された透明フィルム層の接着面とを対向させて重ね合せることで積層部を形成し、該積層部を加熱下で加圧して該積層部内で画像面に透明フィルム層を接着する工程と、
前記透明フィルム層が前記画像面に接着した部分から該透明フィルム層を支持している耐熱性基材を剥離して、該透明フィルム層の有する第１の層を表面保護層として露出させる工程
とを有することを特徴とするラミネート処理方法。
【請求項１１】
画像面に透明フィルム層がラミネートされている印画物において、前記透明フィルム層が、前記画像面上に接着した接着層と該接着層上に積層された表面保護層とを有し、
該接着層が、０℃〜４５℃の範囲にあるガラス転移点を有する熱可塑性樹脂と、シリコーン−ポリオキシアルキレン共重合物の少なくとも２つの混合物からなることを特徴とする印画物。
【請求項１２】
前記表面保護層のガラス転移点が６０℃以上である請求項１１に記載の印画物。
【請求項１３】
前記熱可塑性樹脂１００質量部に対し、前記シリコーン−ポリオキシアルキレン共重合物２〜１０質量部である請求項１１または１２に記載のいずれかに記載の印画物。
【請求項１４】
前記シリコーン−ポリオキシアルキレン共重合物のアルキレンがエチレンとプロピレンのいずれか一つ、または両方からなる請求項１３に記載の印画物。
【請求項１５】
前記第１の層が紫外線吸収剤が架橋した樹脂を主成分とする請求項１１〜１４のいずれかに記載の印画物。
【請求項１６】
前記紫外線吸収剤が、ベンゾトリアゾール系化合物である請求項１１５の印画物。
【請求項１７】
前記印画物の画像面が、多孔質無機粒子を含む部分に形成されている請求項１１〜１６のいずれかに記載の印画物。
【請求項１８】
前記多孔質無機粒子として少なくとも非晶質シリカを含む請求項１７に記載の印画物。
【請求項１９】
前記印画物が、インクジェット記録方式によって被記録媒体にインクを付与して形成された画像を有するものである請求項１１〜１８ずれかに記載の印画物。
【発明の詳細な説明】
【０００１】
【発明の属する技術分野】
本発明は、被記録媒体に画像を形成して得た印画物の画像面を透明フィルム層で覆う（ラミネートする）ためのラミネート用部材、これを用いた印画物のラミネート処理方法及び透明フィルム層がラミネートされた画像面を有する印画物に関する。
【０００２】
【従来の技術】
インクジェット、オフセット、グラビア、電子写真など印画物は、その画像が形成されている面（画像面）にラミネート加工を施すことによって、耐光性、耐水性、耐摩擦性など画像堅牢性が向上し、更に、画像表面の光沢度や平滑度、画像の最大濃度が上がることで画像品位が向上することは広く知られている。
【０００３】
特に、インクジェット記録装置については、微細な吐出口からインクが飛び出すという印字方式上の制約から、水に溶解した染料を水分の吸収性が高い被記録媒体に印字する方式を採用したものが広範に普及している。水溶性染料を含有する水性インクを用いてインクジェット記録方式により形成された印画物は、一般的に耐候性が乏しい場合が多く、この画像の高堅牢化のためには、ラミネート処理が有効である。
【０００４】
【発明が解決しようとする課題】
被記録媒体の画像面は、紙繊維間の空隙や、含有する無機粒子などにより凹凸があり、表面は平滑ではない。そのため、画像表面は光が散乱するため画像濃度が低下する。ラミネート処理は、画像表面を平滑にするため画像濃度の向上に効果があり、接着層が凹凸部により多く浸透すれば、さらに効果が高い。接着層の浸透性は、加熱状態での溶融粘度が低い方が良く、そのためには接着層のガラス転位点や平均分子量が低い方が好ましい。
【０００５】
しかしながら、ガラス転位点や平均分子量が低下はラミネートフィルムをロール状に巻いて使用する場合、ブロッキングが生じるため、ラミネートフィルムの保存安定性に問題があった。
【０００６】
ブロッキング防止のために、接着層塗工面の反対面にシリコーン、ポリオレフィン等の離型処理を施すことが有効であるが、製造コストが上昇する。
【０００７】
従って、印画物のラミネート処理においては、画質品位と保存性、低コストを両立するための技術が求められていた。本発明の目的は、画像品質の向上効果を維持しつつ、十分な保存性を付与することができる印画物のラミネート用部材、それを用いたラミネート処理及びラミネート処理された印画物を提供することにある。
【０００８】
【課題を解決するための手段】
本発明にかかるラミネート用部材は、耐熱性基材と、該耐熱性基材上に剥離可能に設けられた透明フィルム層とを有し、印画物の画像面に該透明フィルム層をラミネートするためのラミネート用部材において、前記透明フィルム層が、前記耐熱性基材上に設けられた前記画像面の表面保護層となる第１の層と、該第１の層上に設けられ、前記画像面への接着層となる第２の層と、を有し、かつ、該第２の層が、０℃〜４５℃の範囲にあるガラス転移点を有し、かつ平均分子量が異なる少なくとも２種類の熱可塑性樹脂を含有することを特徴とするラミネート用部材である。
【０００９】
本発明にかかる印画物のラミネート処理方法は、印画物の画像面に透明フィルム層をラミネートする印画物のラミネート処理方法において、印画物に、上記構成のラミネート用部材を、該印画物の画像面と該ラミネート用部材の有する耐熱性基材に支持された透明フィルム層の接着面とを対向させて重ね合せることで積層部を形成し、該積層部を加熱下で加圧して該積層部内で画像面に透明フィルム層を接着する工程と、前記透明フィルム層が前記画像面に接着した部分から該透明フィルム層を支持している耐熱性基材を剥離して、該透明フィルム層の有する第１の層を表面保護層として露出させる工程と、を有することを特徴とするラミネート処理方法である。
【００１０】
また、本発明にかかるラミネート処理された印画物は、画像面に透明フィルム層がラミネートされている印画物において、前記透明フィルム層が、前記画像面上に接着した接着層と該接着層上に積層された表面保護層とを有し、該接着層が、０℃〜４５℃の範囲にあるガラス転移点をする熱可塑性樹脂とシリコーン−ポリオキシアルキレン共重合物の混合物であることを特徴とする印画物である。
【００１１】
本発明にかかるラミネート用部材における表面保護層となる第１の層のガラス転移点は６０℃以上であることが好ましい。また、接着層となる第２の層における熱可塑性樹脂とシリコーン−ポリオキシアルキレン共重合物との混合物を少なくとも用いることが好ましく、この場合のこれらの好ましい配合は、熱可塑性樹脂１０質量部に対し、シリコーン−ポリオキシアルキレン共重合物が１〜１０質量部とすることができる。
【００１２】
また、シリコーン−ポリオキシアルキレン共重合物のアルキレンはエチレンとプロピレンのいずれか一つ、または両方からなると好適である。
【００１３】
更に、表面保護層となる第１の層が紫外線吸収剤が架橋した樹脂を主成分とするものが好ましい。また、この紫外線吸収剤としては、ベンゾトリアゾール系化合物が好ましい。
【００１４】
本発明にかかるラミネート用部材は、画像面が、非晶質シリカなどの多孔質無機粒子を含む部分に形成されている印画物へのラミネート処理に好適に適用できる。
【００１５】
また、本発明にかかるラミネート用部材は、インクジェット記録方式によって被記録媒体にインクを付与して形成された画像を有する印画物のラミネート処理に特に好適に適用し得るものである。
【００１６】
本発明においては、印画物の画像面上にラミネートする透明フィルム層を画像面の表面保護層となる層と画像面への接着層との少なくとも２層から形成し、接着層として特定の樹脂の組合せからなる特定の物性を有する層としたことによって、画像品質の向上効果を維持しつつ保存安定性を付与できる低コストのラミネート処理が可能となる。
【００１７】
【発明の実施の形態】
本発明にかかるラミネートフィルムの一例の断面図を図１に示す。このラミネートフィルムは、耐熱性基材１ａ上に、印画物の画像面に転写されたときにその表面保護層となる第１の層１ｂ（以下、表面保護層という）と画像面への接着層となる第２の層１ｃ（以下、接着層という）がこの順に積層された構成を有する。耐熱性基材としては、印画物の画像面に接着層を熱圧着する際に、加熱加圧状況下で形態を安定して維持でき、かつ印画物の画像面に透明フィルム層が形成された段階で剥離が容易なものであればよく、例えば、ポリエチレンテレフタレート（ＰＥＴ）、ポリエチレンナフタレート（ＰＥＮ）、ポリフェニレンサルファイド（ＰＰＳ）、ポリエーテルスルホン（ＰＥＳ）などの材料からなるフィルムやシート等を用いることができ、その厚さは、ラミネート処理に適した厚さとすれば良く、例えば１５〜５０μｍの範囲から選択することができる。
【００１８】
接着層には、印画物の画像面上に転写された時に透明な被膜を形成でき、かつ、耐熱性基材が安定した形態を維持する温度で加熱、加圧された状態によって、接着層を構成する材料が軟化して流動性を持ち、印画物の画像面の表面にある凹部に十分流入するものであることが必要とされる。凹部に接着層を十分満たすことで、ラミネート処理された印画物（以下「ラミネート印画物」という）の画像濃度は上昇する。また、ロール状のラミネートフィルムのブロッキングを防止するには、熱可塑性樹脂とシリコーン−ポリオキシアルキレン共重合物の２種類を少なくとも混合する必要がある。
【００１９】
熱可塑性樹脂のガラス転移点については、０℃未満ではタック性が高くなるため、シリコーン−ポリオキシアルキレン共重合物を混合してもラミネートフィルムを巻物にした場合、ブロッキングが生じてしまう。また、４５℃を超える場合では画像濃度が著しく低下する。尚、以降の実施例・比較例におけるガラス転移点は、Ｔ．Ｇ．Ｆｏｘの方法（１９５６年発行のＢｕｌｌ．Ａｍ．Ｐｈｙｓ．Ｓｏｃに記載）によって算出される値である。
【００２０】
熱可塑性樹脂とシリコーン−ポリオキシアルキレン共重合物の組合せを用いた場合におけるこれらの混合比率は、熱可塑性樹脂１０質量部に対し、シリコーン−ポリオキシアルキレン共重合物を１〜１０質量部とするのが好ましい。シリコーン−ポリオキシアルキレン共重合物を１０質量部より大きい場合、耐熱性基材を剥離した後のラミネート印画物の耐熱性をが下がり、高温による光沢の低下が生じる。
【００２１】
このような条件を満たすことのできる熱可塑性樹脂としては、例えば、ポリエチレン系、塩化ビニル酢酸ビニル系、アクリル系の熱可塑性樹脂を挙げることができ、これらの少なくとも１種を用いることができる。接着層の膜厚は例えば、５〜３０μｍから選択できる。
【００２２】
印画物の表面保護層となる層１ｂ（以下、表面保護層という）は、印画物の画像面にラミネートされた透明フィルム層の最上層（表面保護層）を形成するもので、印画物への耐熱性の付与や折曲性（柔軟性）、種々の環境下での印画物のラミネート処理された画像面におけるブロッキングの発生を防止するといった観点からは、そのガラス転移点が少なくとも６０℃以上であることが望しく、また、透明性が高いラミネート層を画像面に上に転写されたときに形成できる材料からなることが画像品位を向上するためには更に好ましい。
【００２３】
また、表面保護層を、紫外線吸収剤が熱可塑性樹脂に化学結合されている紫外線吸収ポリマーを主成分として形成することにより、紫外線遮蔽能の経時劣化が少ない高耐光性の印画物となる。この目的に好適に利用できる紫外線吸収剤としては、例えば、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−（２’−ヒドロキシ−５’−（メタ）アクリロイルオキシプロピルフェニル）−２Ｈ−ベンゾトリアゾール、２−（２’−ヒドロキシ−５’−（メタ）アクリロイルオキシプロピルフェニル）−５−クロロ−２Ｈ−ベンゾトリアゾール、などのベンゾトリアゾール系化合物が利用できる。なお、紫外線吸収機能を有する化合物が化学結合している熱可塑性樹脂としては、公知の方法によって合成して得たものや、市販品を利用することができる。市販品としては、後述の実施例で使用しているものを挙げることができる。
【００２４】
一方、表面保護層の膜厚は例えば、３〜２０μｍから選択できる。
【００２５】
接着層及び表面保護層は、層形成材料を必要に応じて適当な溶剤と混合して得た塗工液を各層毎に調製し、塗工液を耐熱性基材上に塗布して乾燥させる工程を表面保護層及び接着層の順に繰り返して形成することができる。塗工方法としては、例えば、ロールコーティング法、ロッドバーコーティング法、スロットダイコーティング法、マイクログラビアコーティング法等を用いることができる。
【００２６】
本発明のラミネート用部材によるラミネート処理は、種々の印画物に適用可能であるが、インクジェット記録法によって形成された印画物にも好適に適用することができる。図２にインクジェット記録法に用いられる被記録媒体の一例の断面図を示す。
【００２７】
インク受容層を支持する基材２ａはラミネート時の加熱加圧状況下で形態を安定して維持できるものであればよく、例えば、ポリエチレンテレフタレート（ＰＥＴ）、ポリエチレンナフタレート（ＰＥＮ）、ポリフェニレンサルファイド（ＰＰＳ）、ポリエーテルスルホン（ＰＥＳ）、パルプ基材としては、ポリエチレン、ポリエチレンテレフタレート（ＰＥＴ）等のプラスチックフィルム、上質紙、コート紙、ラミネート紙等の紙材からなるシート等を挙げることができる。
【００２８】
インク受容層２ｂには、多孔質無機粒子と必要に応じて結着材を混合した構成を用い、多孔質無機粒子としてはシリカ、アルミナ、炭酸マグネシウム、炭酸カルシウム、シリカアルミナ混晶、シリカマグネシウム混晶等を用いることができるが、経済性の面からはシリカが望ましい。なお、シリカとしては、平均凝集粒子径３〜７μｍがインク吸収速度を向上するのに適し、例えば、ファインシールＸ−６０（商品名、株式会社トクヤマ）やミズカシルＰ−５０（商品名、水沢化学工業株式会社）を好適なものとして挙げることができる。結着材としては、例えば、ポリビニルアルコール、ウレタン、アクリル等の水溶性高分子、またはエマルジョンなどが利用できる。
【００２９】
結着材の含有割合は、インク受容層全体に対して２０〜５０％（固形分の質量基準）の範囲とすることが好ましい。また、多孔質無機粒子に対する結着材の割合は３０〜６０％の範囲から選択することが好ましい。
【００３０】
更に、インク受容層には分散剤、蛍光染料、ｐＨ調整剤、潤滑剤、界面活性剤等の各種添加剤を必要に応じて添加することができる。インク受容層の膜厚は、例えば１５〜５０μｍの範囲から選択できる。インク受容層の塗工方法としては、ロールコーティング法、ロッドバーコーティング法、スロットダイコーティング法等を用いることができる。
【００３１】
本発明にかかるラミネート用部材を用いたラミネート印画物の形成工程を行う装置の一例を図３に示す。図３の装置は、ロールに巻き取られた状態の被記録媒体１にインクジェット記録を行うインクジェット記録部３と、透明フィルム層の形成を行うラミネート処理部４とを有する。インクジェット記録部は、インクジェット記録ヘッド５を有し、図２の被記録媒体２のインク受容層２ｂ側に画像情報に応じてインクを付与し、画像を形成する。画像形成後、カッター６により画像は適当な大きさに裁断される。次に耐熱性基材１ａに積層された接着層１ｃは、裁断された被記録媒体２のインク受容層面と向き合う状態で、一対の加熱ローラー７の間を通り、必要に応じた加熱下で加圧される。この処理によって、接着層が、インク受容層に圧着される。その後、インク受容層に圧着されたラミネートフィルム１から巻き取り装置８で耐熱性基材１ａのみを引っ張ることで剥離して、図４に示す断面図のように、画像を受像したラミネート印画物を得ることができる。
【００３２】
【実施例】
（合成例）
・接着層樹脂エマルジョンの合成
ガラス製反応容器１に、攪拌機、還流冷却管、温度計、窒素ガス導入管を備え付けた後、ノニオン系乳化剤としてアクアロンＲＮ−３０（商品名、第一工業製薬株式会社製）６ｇ、アニオン系乳化剤アクアロンＨＳ−３０（第一工業製薬株式会社製）６ｇ、メチルメタクリレート２９．８ｇ、エチルアクリレート９６．７ｇ、メタクリル酸７．４ｇ、２−ヒドロキシエチルメタクリレート１４．９ｇ、ｔ−ドデシルメルカプタン２部、脱イオン水１５６ｇをいれ攪拌し総量３１６．８ｇの混合液を調整した。次に、この混合液３６ｇを取り出し同様の別の反応容器２に移した後、窒素ガス導入下７３℃で４０分間乳化を行った。次いで重合開始剤としてペルオキソ硫酸アンモニウム１７ｇを脱イオン水３６ｇに溶解し、前期乳化液に添加した。その後速やかに前期混合物の残量を反応容器１より取り出し、１００分間かけて反応容器内に徐々に滴下し、７３℃で重合を行った。混合物残量を滴下した後、７３℃で８０分間攪拌を継続し、Ｔｇ１１℃、重量平均分子量５６，０００（ＧＰＣにより測定）の接着層樹脂エマルジョン（固形分５０％）を得た。
【００３３】
（被記録媒体の製造例）
・表面保護層コーティングフィルムの作成
表面保護層塗工液として、ガラス転位点１０５℃のアクリルポリマー（商品名：ダイヤナールＢＲ−８２、三菱レイヨン（株）製）１５０ｇ、紫外線吸収ポリマー（ＰＵＶＡ−３０Ｍ、大塚化学（株）製）５０ｇを、トルエン４００ｇ、メチルエチルケトン４００ｇに加熱溶解した後、保護層塗工液を乾燥膜厚５μｍとなるように、耐熱性基材として、ポリエチレンテレフタレートフィルム（商品名：Ｇ２（膜厚２５μｍ）、帝人デュポンフィルム（株）製）に、マイクログラビアコーティング法により塗工乾燥し、表面保護層塗工フィルムを得た。
・被記録媒体の作成
ポリビニルアルコールとしてＰＶＡ２３５（株式会社クラレ製）をイオン交換水に加熱溶解し、１０質量％のポリビニルアルコール水溶液を得た。このポリビニルアルコール水溶液を１８０質量部、シリカ（商品名：ファインシールＸ−６０、株式会社トクヤマ製）を、２７質量部、イオン交換水を９３質量部で混合し、撹拌して受像層液を得た。
【００３４】
基材として坪量１８６ｇ／ｍ２の上質紙に、乾燥後の膜厚が５０μｍとなるように、受像層液をスルットダイコーターで塗工し、乾燥させにスロットダイコーティング法により乾燥膜厚１０μｍとなるように塗工乾燥し、被記録媒体を得た。
・黒べた印字物の作成
被記録媒体の受像層側に、インクジェットプリンター（ＢＪ  Ｆ８５００、キヤノン株式会社製）で、黒ベタ画像を形成し黒べた印字物を得た。
【００３５】
（実施例１）
・ラミネートフィルム
前記接着層樹脂エマルジョン２００部（固形分として１００部）、アルキレンがエチレン基／プロピレン基＝１００／０のシリコーン−ポリオキシアルキレン共重合物（商品名：ＴＳＦ−４４４０（固形分１００％）、ＧＥ東芝シリコーン（株）製）５部を混合した接着層塗工液を、表面保護層コーティングフィルムの表面保護層上に、乾燥膜厚１７ｇ／ｍ２となるようにマイクログラビアコーティング法により塗工乾燥し、ラミネートフィルム（Ｆ−１）を得た。
・ラミネート印画物
ラミネートフィルムと黒べた印字物を重ね合わせ、１２０℃加熱された直径８０ｍｍのスチールローラと直径５０ｍｍのゴムローラが、荷重１２０Ｎでニップされたローラー対に、ラミネートフィルムがスチールローラ側になるよう、送り速度１５ｍｍ／ｓｅｃで加熱圧着した後、耐熱性基材を剥離しラミネート印画物を得た。
【００３６】
（実施例２）
接着層エマルジョン２００部（固形分として１００部）、アルキレンがエチレン基／プロピレン基＝７５／２５のシリコーン−ポリオキシアルキレン共重合物（商品名：ＴＳＦ−４４５３（固形分１００％）、ＧＥ東芝シリコーン（株）製）５部を混合した接着層塗工液とした以外は、実施例１と同様に行った。
【００３７】
（実施例３）
接着層エマルジョン２００部（固形分として１００部）、アルキレンがエチレン基／プロピレン基＝５０／５０のシリコーン−ポリオキシアルキレン共重合物（商品名：ＴＳＦ−４４５２（固形分１００％）、ＧＥ東芝シリコーン（株）製）５部を混合した接着層塗工液とした以外は、実施例１と同様に行った。
【００３８】
（実施例４）
接着層エマルジョン２００部（固形分として１００部）、アルキレンがエチレン基／プロピレン基＝５０／５０のシリコーン−ポリオキシアルキレン共重合物（商品名：ＴＳＦ−４４５２（固形分１００％）、ＧＥ東芝シリコーン（株）製）５部を混合した接着層塗工液とした以外は、実施例１と同様に行った。
【００３９】
（実施例５）
接着層エマルジョン２００部（固形分として１００部）、アルキレンがエチレン基／プロピレン基＝５０／５０のシリコーン−ポリオキシアルキレン共重合物（商品名：ＴＳＦ−４４５２（固形分１００％）、ＧＥ東芝シリコーン（株）製）１部を混合した接着層塗工液とした以外は、実施例１と同様に行った。
【００４０】
（実施例６）
接着層エマルジョン２００部（固形分として１００部）、アルキレンがエチレン基／プロピレン基＝５０／５０のシリコーン−ポリオキシアルキレン共重合物（商品名：ＴＳＦ−４４５２（固形分１００％）、ＧＥ東芝シリコーン（株）製）１０部を混合した接着層塗工液とした以外は、実施例１と同様に行った。
【００４１】
（実施例７）
接着層エマルジョン２００部（固形分として１００部）、アルキレンがエチレン基／プロピレン基＝０／１００のシリコーン−ポリオキシアルキレン共重合物（商品名：ＴＳＦ−４４６０（固形分１００％）、ＧＥ東芝シリコーン（株）製）５部を混合した接着層塗工液とした以外は、実施例１と同様に行った。
【００４２】
（比較例１）
接着層エマルジョン２００部（固形分として１００部）、アルキレンがエチレン基／プロピレン基＝５０／５０のシリコーン−ポリオキシアルキレン共重合物（商品名：ＴＳＦ−４４５２（固形分１００％）、ＧＥ東芝シリコーン（株）製）１５部を混合した接着層塗工液とした以外は、実施例１と同様に行った。
【００４３】
（比較例２）
接着層エマルジョンのみを接着層塗工液とした以外は、実施例１と同様に行った。
【００４４】
（評価試験）
・画像濃度の測定
各実施例及び比較例において得られたラミネート印画物の黒べた部の光学濃度を、反射濃度計  Ｍａｃｂｅｔｈ  ＳＥＲＩＥＳ１２００（マクベス社製）でブラック濃度を測定した。結果を表１に示す。
・耐ブロッキング性の測定
各実施例及び比較例にけるロール状のラミネートフィルムを温度６０℃、湿度８０％の恒温恒室槽に１２時間放置した後、ラミネートフィルムを巻き出す。そこで、接着層反対面のポリエチレンテレフタレートフィルムに接着層並びに表面保護層が密着し、表面保護層とポリエチレンテレフタレートフィルムの界面が剥れるかを評価した。
・耐熱性の測定
各実施例及び比較例にけるラミネート直後の表面保護層の光沢度（Ｇ０）とラミネート印画物を６０℃恒温槽に６時間放置した後の表面保護層の光沢度（Ｇ１）を測定した。光沢度はグロスメーターＶＧ２０００（日本電色工業株式会社製）にて、測定角度２０度で使用した。光沢残存率（Ｇ１／Ｇ０）の値を表１に示す。
【００４５】
【表１】
2004174967.tif 000003
【００４６】
Ｅ／Ｐ：エチレン基／プロピレン基
Ｍｗ：重量平均分子量
画像濃度（ブラック光学濃度）：◎（２．２０以上），○（２．１９〜２．１０以上），△（２．０９〜２．００），×（１．９９以下）
耐ブロッキング性：○（剥れなし），×（剥れあり）
耐熱性（光沢残存率）：◎（０．８０以上），○（０．７９〜０．７０），△（０．６９〜０．６０），×（０．５９以下）
【００４７】
【発明の効果】
本発明によれば、画像濃度が高く、ブロッキングを防止し、高温下においても表面光沢低下が低い高耐熱性のラミネート印画物を得ることが出来る。
【図面の簡単な説明】
【図１】本発明を適応しうる、ラミネートフィルムの構成の一例を説明するための断面図である。
【図２】本発明を適応しうる、被記録媒体の構成の一例を説明するための断面図である。
【図３】画像形成装置の一例の腰部を模式的に示す図である。
【図４】ラミネート印画物の断面図である。
【符号の説明】
１ａ  耐熱性基材
１ｂ  表面保護層となる第１の層１ｂ（表面保護層）
１ｃ  接着層となる第２の層１ｃ（接着層）
２ａ  基材
２ｂ  インク受容層
１、２  被記録媒体
３  インクジェット記録部
４  ラミネート処理部４
５  インクジェット記録ヘッド
６  カッター
７  一対の加熱ローラー
８  巻き取り装置８
【図１】
2004174967.tif 000004
【図２】
2004174967.tif 000005
【図３】
2004174967.tif 000006
【図４】
2004174967.tif 000007